СШИТЫЕ ЦЕЛЛЮЛОЗНЫЕ МАССЫ, ПОЛУЧЕННЫЕ ИЗ НИХ ПРОДУКТЫ НА ОСНОВЕ ПРОСТЫХ ЭФИРОВ ЦЕЛЛЮЛОЗЫ И СООТВЕТСТВУЮЩИЕ СПОСОБЫ ПОЛУЧЕНИЯ ЦЕЛЛЮЛОЗНЫХ МАСС И ПРОДУКТОВ НА ОСНОВЕ ПРОСТЫХ ЭФИРОВ ЦЕЛЛЮЛОЗЫ

1. Целлюлозная масса, содержащая сшитые целлюлозные волокна, причем целлюлозная масса имеет значение R18 целлюлозной массы, составляющее более чем или равное до 93%.
2. Целлюлозная масса по п. 1, причем целлюлозная масса содержит гемицеллюлозу в количестве, составляющем приблизительно 6 мас.% или более в пересчете на сухую массу.
3. Целлюлозная масса по п. 1, причем целлюлозная масса имеет вязкость получаемой в результате CMC, составляющую более чем 56 сантипуаз (сП).
4. Целлюлозная масса по п. 3, причем целлюлозная масса имеет вязкость получаемой в результате CMC в диапазоне от приблизительно 100 сП до приблизительно 400 сП.
5. Целлюлозная масса по п. 1, причем целлюлозная масса имеет средневзвешенную молекулярную массу получаемой в результате CMC, составляющую более чем приблизительно 800 килодальтон (кДа).
6. Целлюлозная масса по п. 5, причем целлюлозная масса имеет средневзвешенную молекулярную массу получаемой в результате CMC в диапазоне от приблизительно 900 кДа до приблизительно 4000 кДа.
7. Целлюлозная масса по п. 1, причем целлюлозная масса имеет коэффициент полидисперсности (PDI) получаемой в результате CMC, составляющий более чем или равный приблизительно 3.
8. Целлюлозная масса по п. 1, в которой сшитые целлюлозные волокна содержат сшивающее вещество на основе глицидилового простого эфира, содержащее две или более глицидиловых групп.
9. Целлюлозная масса по п. 1, причем целлюлозная масса имеет водоудерживающую способность (WRV), составляющую более чем 0,8 г/г.
10. Целлюлозная масса по п. 9, причем целлюлозная масса имеет WRV в диапазоне от 0,8 г/г до менее чем 1,0 г/г.
11. Целлюлозная масса по п. 1, причем целлюлозная масса содержит гемицеллюлозу в диапазоне от приблизительно 6 мас.% в пересчете на сухую массу до приблизительно 30 мас.% в пересчете на сухую массу.
12. Целлюлозная масса по п. 1, причем целлюлозная масса представляет собой сульфатная целлюлозная масса.
13. Целлюлозная масса по п. 1, причем целлюлозная масса представляет собой соломенную целлюлозную массу.
14. Целлюлозная масса по п. 1, причем целлюлозная масса представляет собой целлюлозную массу хлопкового пуха.
15. Целлюлозная масса, содержащая сшитые целлюлозные волокна, причем целлюлозная масса имеет:
коэффициент вариации (COV) вязкости получаемой в результате карбоксиметилцеллюлозы (CMC), составляющий менее чем 30%; и
значение R18 целлюлозной массы, составляющее более чем 92%.
16. Целлюлозная масса по п. 15, причем целлюлозная масса содержит гемицеллюлозу в количестве, составляющем приблизительно 6 мас.% или более в пересчете на сухую массу.
17. Целлюлозная масса по п. 15, причем целлюлозная масса имеет вязкость получаемой в результате CMC, составляющую более чем 56 сантипуаз (сП).
18. Целлюлозная масса по п. 17, причем целлюлозная масса имеет вязкость получаемой в результате CMC в диапазоне от приблизительно 100 сП до приблизительно 400 сП.
19. Целлюлозная масса по п. 15, причем целлюлозная масса имеет средневзвешенную молекулярную массу получаемой в результате CMC, составляющую более чем приблизительно 800 килодальтон (кДа).
20. Целлюлозная масса по п. 19, причем целлюлозная масса имеет средневзвешенную молекулярную массу получаемой в результате CMC в диапазоне от приблизительно 900 кДа до приблизительно 4000 кДа.
21. Целлюлозная масса по п. 15, причем значение R18 целлюлозной массы находится в диапазоне от 93% до приблизительно 99,9%.
22. Целлюлозная масса по п. 15, причем целлюлозная масса имеет коэффициент полидисперсности (PDI) получаемой в результате CMC, составляющий более чем или равный приблизительно 3.
23. Целлюлозная масса по п.15, в которой сшитые целлюлозные волокна содержат сшивающее вещество на основе глицидилового простого эфира, содержащее две или более глицидиловых групп.
24. Целлюлозная масса по п. 15, причем целлюлозная масса имеет водоудерживающую способность (WRV), составляющую более чем 0,8 г/г.
25. Целлюлозная масса по п. 24, причем целлюлозная масса имеет WRV в диапазоне от 0,8 г/г до менее чем 1,0 г/г.
26. Целлюлозная масса по п. 15, причем целлюлозная масса содержит гемицеллюлозу в диапазоне от приблизительно 6 мас.% в пересчете на сухую массу до приблизительно 30 мас.% в пересчете на сухую массу.
27. Целлюлозная масса по п. 15, причем целлюлозная масса представляет собой сульфатная целлюлозная масса.
28. Целлюлозная масса по п. 15, причем целлюлозная масса представляет собой соломенную целлюлозную массу.
29. Целлюлозная масса по п. 15, причем целлюлозная масса представляет собой целлюлозную массу хлопкового пуха.
30. Целлюлозная масса, содержащая сшитые целлюлозные волокна, причем целлюлозная масса имеет:
водоудерживающую способность (WRV) в диапазоне от 0,8 г/г до менее чем 1,0 г/г;
и
значение R18 целлюлозной массы, составляющее более чем 89%.
31. Целлюлозная масса по п. 30, причем целлюлозная масса содержит гемицеллюлозу в количестве, составляющем приблизительно 6 мас.% или более в пересчете на сухую массу.
32. Целлюлозная масса по п. 30, причем целлюлозная масса имеет вязкость получаемой в результате CMC, составляющую более чем 56 сантипуаз (сП).
33. Целлюлозная масса по п. 32, причем целлюлозная масса имеет вязкость получаемой в результате CMC в диапазоне от приблизительно 100 сП до приблизительно 400 сП.
34. Целлюлозная масса по п. 30, причем целлюлозная масса имеет средневзвешенную молекулярную массу получаемой в результате CMC, составляющую более чем приблизительно 800 килодальтон (кДа).
35. Целлюлозная масса по п. 34, причем целлюлозная масса имеет средневзвешенную молекулярную массу получаемой в результате CMC в диапазоне от приблизительно 900 кДа до приблизительно 4000 кДа.
36. Целлюлозная масса по п. 30, причем значение R18 целлюлозной массы находится в диапазоне от 93% до приблизительно 99,9%.
37. Целлюлозная масса по п. 30, причем целлюлозная масса имеет коэффициент полидисперсности (PDI) получаемой в результате CMC, составляющий более чем или равный приблизительно 3.
38. Целлюлозная масса по п. 30, в которой сшитые целлюлозные волокна содержат сшивающее вещество на основе глицидилового простого эфира, содержащее две или более глицидиловых групп.
39. Целлюлозная масса по п. 30, причем целлюлозная масса содержит гемицеллюлозу в диапазоне от приблизительно 6 мас.% в пересчете на сухую массу до приблизительно 30 мас.% в пересчете на сухую массу.
40. Целлюлозная масса по п. 30, причем целлюлозная масса представляет собой сульфатная целлюлозная масса.
41. Целлюлозная масса по п. 30, причем целлюлозная масса представляет собой соломенную целлюлозную массу.
42. Целлюлозная масса по п. 30, причем целлюлозная масса представляет собой целлюлозную массу хлопкового пуха.
43. Сшитая целлюлозная масса хлопкового пуха, имеющая значение R18, составляющее 99 или более, и
водоудерживающую способность в диапазоне от 0,6 г/г до 0,8 г/г.
44. Сшитая целлюлозная масса по п. 43, причем целлюлозная масса содержит гемицеллюлозу в количестве, составляющем приблизительно 6 мас.% или более в пересчете на сухую массу.
45. Сшитая целлюлозная масса по п. 43, причем целлюлозная масса имеет вязкость получаемой в результате CMC, составляющую более чем 56 сантипуаз (сП).
46. Сшитая целлюлозная масса по п. 45, причем целлюлозная масса имеет вязкость получаемой в результате CMC в диапазоне от приблизительно 100 сП до приблизительно 400 сП.
47. Сшитая целлюлозная масса по п. 43, причем целлюлозная масса имеет средневзвешенную молекулярную массу получаемой в результате CMC, составляющую более чем приблизительно 800 килодальтон (кДа).
48. Сшитая целлюлозная масса по п. 47, причем целлюлозная масса имеет средневзвешенную молекулярную массу получаемой в результате CMC в диапазоне от приблизительно 900 кДа до приблизительно 4000 кДа.
49. Сшитая целлюлозная масса по п. 43, причем целлюлозная масса имеет коэффициент полидисперсности (PDI) получаемой в результате CMC, составляющий более чем или равный приблизительно 3.
50. Сшитая целлюлозная масса по п. 43, в которой сшитые целлюлозные волокна содержат сшивающее вещество на основе глицидилового простого эфира, содержащее две или более глицидиловых групп.
51. Сшитая целлюлозная масса по п. 43, причем целлюлозная масса содержит гемицеллюлозу в диапазоне от приблизительно 6 мас.% в пересчете на сухую массу до приблизительно 30 мас.% в пересчете на сухую массу.
52. Сшитая целлюлозная масса по п. 43, причем целлюлозная масса представляет собой сульфатная целлюлозная масса.
53. Сшитая целлюлозная масса по п. 43, причем целлюлозная масса представляет собой соломенную целлюлозную массу.
54. Сшитая целлюлозная масса по п. 43, причем целлюлозная масса представляет собой целлюлозную массу хлопкового пуха.
55. Продукт на основе простого эфира целлюлозы, содержащий сшитый простой эфир целлюлозы:
имеющий вязкость, составляющую более чем приблизительно 56 сП; и полученный из целлюлозной массы по любому из пп. 1-54.
56. Продукт на основе простого эфира целлюлозы по п. 55, причем продукт на основе простого эфира целлюлозы выбран из группы, которую составляют сшитая метилцеллюлоза, сшитая CMC, сшитая гидроксипропилметилцеллюлоза, сшитая гидроксиэтилцеллюлоза и их сочетания.
57. Продукт на основе простого эфира целлюлозы по п. 55, причем продукт на основе простого эфира целлюлозы имеет PDI, составляющий более чем или равный приблизительно 3.
58. Продукт на основе простого эфира целлюлозы по п. 55, причем продукт на основе простого эфира целлюлозы имеет средневзвешенную молекулярную массу, составляющую более чем приблизительно 800 кДа.
59. Продукт на основе простого эфира целлюлозы по п. 58, причем продукт на основе простого эфира целлюлозы имеет средневзвешенную молекулярную массу в диапазоне от приблизительно 900 кДа до приблизительно 4000 кДа.
60. Продукт на основе простого эфира целлюлозы по п. 55, причем продукт на основе простого эфира целлюлозы содержит гемицеллюлозу в количестве, составляющем приблизительно 2 мас.% или более в пересчете на сухую массу.
61. Продукт на основе простого эфира целлюлозы по п. 60, причем продукт на основе простого эфира целлюлозы содержит гемицеллюлозу в диапазоне от приблизительно 2,5 мас.% в пересчете на сухую массу до приблизительно 20 мас.% в пересчете на сухую массу.
62. Смешанная целлюлозная масса, содержащая:
первую целлюлозную массу по любому из пп. 1-54, имеющую первый коэффициент скручивания волокна; и
вторую целлюлозную массу, имеющую второй коэффициент скручивания волокна, отличающийся от первого коэффициента скручивания волокна.
63. Смешанная целлюлозная масса по п. 62, в которой первая целлюлозная масса имеет первое значение R18 целлюлозной массы, и вторая целлюлозная масса имеет второе значение R18 целлюлозной массы, отличающееся от первого значения R18 целлюлозной массы.
64. Смешанная целлюлозная масса по п. 62, в которой первая целлюлозная масса является частично растворимой в растворе комплекса меди и этилендиамина (CuEn).
65. Смешанная целлюлозная масса по п. 62, в которой первая целлюлозная масса является нерастворимой в растворе CuEn.
66. Способ получения целлюлозной массы, включающий:
варку целлюлозного исходного материала с образованием целлюлозной массы;
беление целлюлозной массы с образованием активированной целлюлозной массы;
сшивание целлюлозных волокон в составе активированной целлюлозной массы с применением сшивающего вещества и образованием сшитой целлюлозной массы, причем в течение сшивания активированная целлюлозная масса имеет консистенцию, составляющую более чем 30%, и при этом значение R18 сшитой целлюлозной массы составляет более чем 92%; и
высушивание сшитой целлюлозной массы.
67. Способ по п. 66, в котором сшивание активированной целлюлозной массы включает введение гидроксида щелочного металла в активированную целлюлозную массу; при этом способ дополнительно включает извлечение гидроксида щелочного металла из сшитой целлюлозной массы после сшивания целлюлозных волокон.
68. Способ по п. 66, в котором сшивание активированной целлюлозной массы включает многократное введение гидроксида щелочного металла и сшивающего вещества в активированную целлюлозную массу.
69. Способ по п.66, в котором коэффициент вариации концентрации ионов щелочных металлов составляет менее чем 10%.
70. Способ по п. 66, дополнительно включающий превращение сшитой целлюлозной массы в форму, выбранную из группы, которую составляют рулон, тюк и пух.
71. Сшитая целлюлозная масса, полученная способом по п. 66.
72. Способ получения целлюлозной массы, включающий:
введение в контакт древесных волокон со сшивающим веществом и гидроксидом щелочного металла, причем древесные волокна имеют водосодержание в диапазоне от приблизительно 0,1 мас.% до приблизительно 50 мас.%;
нагревание древесных волокон, сшивающего вещества и гидроксида щелочного металла с получением сшитых древесных волокон; и
промывание сшитых древесных волокон с удалением непрореагировавшего сшивающего вещества и гидроксид щелочного металла;
причем значение R18 целлюлозной массы после сшивания составляет более чем или равняется 93%.
73. Способ по п. 72, дополнительно включающий извлечение гидроксида щелочного металла.
74. Способ по п. 72, дополнительно включающий нейтрализацию сшитой целлюлозной массы с получением нейтрализованной целлюлозной массы; промывание нейтрализованной целлюлозной массы с получением промытой целлюлозной массы; и высушивание промытой целлюлозной массы.
75. Целлюлозная масса, полученная способом по п. 72.
76. Способ получения сшитой целлюлозной массы, включающий:
активацию целлюлозной массы гидроксидом щелочного металла при консистенции, составляющей более чем 4%, с получением активированной целлюлозной массы;
удаление гидроксида щелочного металла из активированной целлюлозной массы; и сшивание активированной целлюлозной массы сшивающим веществом при консистенции, составляющей более чем 20%, и при температуре, находящейся в диапазоне от 30 до 95°С, с получением сшитой целлюлозной массы.
77. Способ по п. 76, дополнительно включающий промывание и прессование сшитой целлюлозной массы с получением прессованной целлюлозной массы.
78. Способ по п. 77, дополнительно включающий разбавление и нейтрализацию прессованной целлюлозной массы.
79. Способ по п. 76, дополнительно включающий извлечение гидроксида щелочного металла, удаленного из активированной целлюлозной массы.
80. Способ по п. 76, дополнительно включающий высушивание сшитой целлюлозной массы.
81. Целлюлозная масса, полученная способом по п. 76.